(57)【要約】【課題】セラミックス基板の絶縁破壊耐圧と熱伝導率との両立を図る。【解決手段】非球状のセラミックス粒子と、それより粒径の小さいセラミックス粒子とを含む混合物を形成し、その混合物中の非球状セラミックス粒子に一定の方向性をもたせた後、焼成する。このようにすることで、非球状のセラミックス結晶粒子１１ａを含む結晶組織１１ｂを有していて、その第１面の粒度分布の中心粒径が１０μｍ乃至６０μｍで、第１面と直交する第２面の粒度分布の中心粒径が５μｍ乃至３０μｍである、絶縁破壊耐圧及び熱伝導率が共に良好な、セラミックス基板１１を得る。【選択図】図２
2012072021.tif 000002
【特許請求の範囲】
【請求項１】
非球状のセラミックス結晶粒子を含む結晶組織を有し、
前記結晶組織の第１面の粒度分布の中心粒径が１０μｍ乃至６０μｍであり、前記結晶組織の前記第１面と直交する第２面の粒度分布の中心粒径が５μｍ乃至３０μｍであることを特徴とするセラミックス基板。
【請求項２】
前記セラミックス結晶粒子は、板状であり、前記結晶組織内に、一定の方向性をもって含まれていることを特徴とする請求項１に記載のセラミックス基板。
【請求項３】
前記結晶組織は、非球状の第１セラミックス粒子と、前記第１セラミックス粒子よりも粒径の小さい第２セラミックス粒子とを混合し、焼成することによって形成されることを特徴とする請求項１又は２に記載のセラミックス基板。
【請求項４】
非球状の第１セラミックス粒子と、前記第１セラミックス粒子よりも粒径の小さい第２セラミックス粒子とを含む混合物を形成する工程と、
前記混合物中の前記第１セラミックス粒子に、その形状に応じた一定の方向性をもたせる工程と、
前記混合物を焼成し、前記第１セラミックス粒子と前記第２セラミックス粒子とが焼結された非球状のセラミックス結晶粒子を含む結晶組織を有する焼結体を形成する工程と、
を含むことを特徴とするセラミックス基板の製造方法。
【請求項５】
前記焼結体は、前記結晶組織の第１面の粒度分布の中心粒径が１０μｍ乃至６０μｍであり、前記結晶組織の前記第１面と直交する第２面の粒度分布の中心粒径が５μｍ乃至３０μｍであることを特徴とする請求項４に記載のセラミックス基板の製造方法。
【請求項６】
前記焼結体を、前記第１面又は前記第２面に沿って切断する工程を更に含むことを特徴とする請求項５に記載のセラミックス基板の製造方法。
【請求項７】
前記第１セラミックス粒子及び前記セラミックス結晶粒子は、板状であり、前記セラミックス結晶粒子は、前記結晶組織内に、一定の方向性をもって含まれていることを特徴とする請求項４乃至６のいずれかに記載のセラミックス基板の製造方法。
【請求項８】
導体パターンが形成されたセラミックス基板と、
前記導体パターン上に実装された半導体素子と、
を有し、
前記セラミックス基板は、
非球状のセラミックス結晶粒子を含む結晶組織を有し、
前記結晶組織の第１面の粒度分布の中心粒径が１０μｍ乃至６０μｍであり、前記結晶組織の前記第１面と直交する第２面の粒度分布の中心粒径が５μｍ乃至３０μｍであることを特徴とする半導体装置。
【請求項９】
前記セラミックス結晶粒子は、板状であり、前記結晶組織内に、一定の方向性をもって含まれていることを特徴とする請求項８に記載の半導体装置。
【請求項１０】
前記セラミックス基板は、前記セラミックス結晶粒子の板面が、前記セラミックス基板に電圧が印加されるときの当該電圧の印加方向と垂直になるように、形成されていることを特徴とする請求項９に記載の半導体装置。
【請求項１１】
前記セラミックス基板は、前記セラミックス結晶粒子の板面が、前記セラミックス基板に電圧が印加されるときの当該電圧の印加方向と平行になるように、形成されていることを特徴とする請求項９に記載の半導体装置。
【請求項１２】
非球状の第１セラミックス粒子と、前記第１セラミックス粒子よりも粒径の小さい第２セラミックス粒子とを含む混合物を形成する工程と、
前記混合物中の前記第１セラミックス粒子に、その形状に応じた一定の方向性をもたせる工程と、
前記混合物を焼成し、前記第１セラミックス粒子と前記第２セラミックス粒子とが焼結された非球状のセラミックス結晶粒子を含む結晶組織を有するセラミックス基板を形成する工程と、
前記セラミックス基板上に導体パターンを形成する工程と、
前記導体パターン上に半導体素子を実装する工程と、
を含むことを特徴とする半導体装置の製造方法。
【請求項１３】
前記セラミックス基板は、前記結晶組織の第１面の粒度分布の中心粒径が１０μｍ乃至６０μｍであり、前記結晶組織の前記第１面と直交する第２面の粒度分布の中心粒径が５μｍ乃至３０μｍであることを特徴とする請求項１２に記載の半導体装置の製造方法。
【請求項１４】
前記セラミックス基板を形成する工程は、前記結晶組織を有する焼結体を、前記第１面又は前記第２面に沿って切断する工程を含み、
切断された前記焼結体を前記セラミックス基板として用いることを特徴とする請求項１３に記載の半導体装置の製造方法。
【請求項１５】
前記第１セラミックス粒子及び前記セラミックス結晶粒子は、板状であり、前記セラミックス結晶粒子は、前記結晶組織内に、一定の方向性をもって含まれていることを特徴とする請求項１２乃至１４のいずれかに記載の半導体装置の製造方法。
【請求項１６】
前記セラミックス基板を形成する工程においては、前記セラミックス結晶粒子の板面が、前記セラミックス基板に電圧が印加されるときの当該電圧の印加方向と垂直になるように、前記セラミックス基板を形成することを特徴とする請求項１５に記載の半導体装置の製造方法。
【請求項１７】
前記セラミックス基板を形成する工程においては、前記セラミックス結晶粒子の板面が、前記セラミックス基板に電圧が印加されるときの当該電圧の印加方向と平行になるように、前記セラミックス基板を形成することを特徴とする請求項１５に記載の半導体装置の製造方法。
【発明の詳細な説明】
【技術分野】
【０００１】
本発明は、セラミックス基板及びその製造方法、並びにセラミックス基板を用いた半導体装置及びその製造方法に関する。
【背景技術】
【０００２】
半導体分野では、しばしば、セラミックス等の無機絶縁材料や、樹脂等の有機絶縁材料が用いられる。
無機絶縁材料の１つであるセラミックスについては、これまで、その形成方法に関し、粒度分布の異なる同種又は異種の粒子を混合して焼成する方法、混合する粒子として針状粒子と球状粒子を用いる方法等が知られている。また、板状、或いは板状と球状の無機絶縁材料を有機絶縁材料に添加して絶縁層を形成する技術等も知られている。
【０００３】
また、セラミックスの１つであるアルミナ（酸化アルミニウム）に関し、その形成条件によって結晶組織を制御し、機械的特性を変化させる方法等も知られている。
【先行技術文献】
【特許文献】
【０００４】
【特許文献１】特開２００３−１３７６５８号公報
【特許文献２】特開２００６−２７３６３４号公報
【特許文献３】国際公開第２００５／０３６９３９号パンフレット
【特許文献４】特開平７−５０４６０号公報
【非特許文献】
【０００５】
【非特許文献１】ジャーナル・オブ・ザ・アメリカン・セラミックス・ソサイエティ（Journal of the American Ceramics Society）、２００１年、第８４巻、ｐ．１３９２−１３９４
【非特許文献２】ジャーナル・オブ・ザ・アメリカン・セラミックス・ソサイエティ（Journal of the American Ceramics Society）、２００４年、第８７巻、ｐ．２１４７−２１４９
【非特許文献３】ジャーナル・オブ・ザ・アメリカン・セラミックス・ソサイエティ（Journal of the American Ceramics Society）、１９８９年、第７２巻、ｐ．２０−２７
【発明の概要】
【発明が解決しようとする課題】
【０００６】
セラミックス基板は、例えば、その表面に回路パターンを形成し、いわゆるパワー半導体等の半導体素子を実装する回路基板に利用される。パワー半導体は、高電圧が印加され、また、その発熱量も大きいため、セラミックス基板には、絶縁破壊が起こり難い高い絶縁破壊耐圧と、パワー半導体等の半導体素子で発生した熱を速やかに伝熱できる高い熱伝導率とが要求される。
【０００７】
しかし、これら絶縁破壊耐圧と熱伝導率とは、いずれもセラミックス基板の結晶粒子サイズに依存し、結晶粒子サイズに対してトレードオフの関係になる傾向がある。従来のセラミックス基板では、絶縁破壊耐圧と熱伝導率とを高いレベルで両立させることが難しいという問題点があった。そのため、例えば、セラミックス基板をパワー半導体の回路基板に用いた半導体装置において、絶縁破壊を抑えるためにセラミックス基板を厚くすると、セラミックス基板の熱抵抗が高くなってしまい、また、半導体装置が大型化してしまう場合があった。
【課題を解決するための手段】
【０００８】
本発明の一観点によれば、非球状のセラミックス結晶粒子を含む結晶組織を有し、前記結晶組織の第１面の粒度分布の中心粒径が１０μｍ乃至６０μｍであり、前記結晶組織の前記第１面と直交する第２面の粒度分布の中心粒径が５μｍ乃至３０μｍであるセラミックス基板が提供される。また、このようなセラミックス基板を用いた半導体装置が提供される。
【０００９】
更に、本発明の一観点によれば、非球状の第１セラミックス粒子と、前記第１セラミックス粒子よりも粒径の小さい第２セラミックス粒子とを含む混合物を形成する工程と、前記混合物中の前記第１セラミックス粒子に、その形状に応じた一定の方向性をもたせる工程と、前記混合物を焼成し、前記第１セラミックス粒子と前記第２セラミックス粒子とが焼結された非球状のセラミックス結晶粒子を含む結晶組織を有する焼結体を形成する工程と、を含むセラミックス基板の製造方法が提供される。また、このような方法を用いた半導体装置の製造方法が提供される。
【発明の効果】
【００１０】
本発明に係るセラミックス基板及びその製造方法によれば、セラミックス基板の絶縁破壊耐圧と熱伝導率とを一定レベルで両立させることが可能になる。また、このようなセラミックス基板を用いた半導体装置の小型化を図ることが可能になる。
【図面の簡単な説明】
【００１１】
【図１】セラミックス基板を用いた回路基板の例を模式的に示す図である。
【図２】セラミックス基板の結晶組織の例を模式的に示す図である。
【図３】セラミックス基板形成方法の一例を示す図である。
【図４】サンプルを模式的に示す図である。
【図５】サンプル等の走査型電子顕微鏡像の一例を示す図である。
【図６】サンプルの粒度分布の一例を示す図である。
【図７】サンプルのＸ線回折パターンの一例を示す図である。
【図８】粒径と熱伝導率との関係の一例を示す図である。
【図９】伝熱方向の粒界数と熱伝導率との関係の一例を示す図である。
【図１０】粒径と破壊強度との関係の一例を示す図（その１）である。
【図１１】粒径と破壊強度との関係の一例を示す図（その２）である。
【図１２】サンプルの破壊発生時の状況を模式的に示す図である。
【図１３】粒径と絶縁破壊耐圧との関係の一例を示す図である。
【図１４】熱伝導率と絶縁破壊耐圧との関係の一例を示す図である。
【図１５】半導体装置の一例を示す図である。
【発明を実施するための形態】
【００１２】
図１はセラミックス基板を用いた回路基板の例を模式的に示す図である。ここで、図１（Ａ）は回路基板の断面模式図、図１（Ｂ）は回路基板の一方の面側の平面模式図、図１（Ｃ）は回路基板の他方の面側の平面模式図である。尚、図１（Ａ）は、図１（Ｂ）のＸ−Ｘ断面の断面を模式的に示す図である。
【００１３】
セラミックス基板１１は、例えば、図１（Ａ）に示すように、その表裏面に、銅等の導体で回路パターン１２ａ，１２ｂが形成され、絶縁ゲート型バイポーラトランジスタ（Insulated Gate Bipolar Transistor；ＩＧＢＴ）等のパワー半導体（半導体素子）を実装する回路基板（実装基板）１０に利用される。
【００１４】
回路パターン１２ａ，１２ｂは、実装する半導体素子の形態に応じ、所定の形状で形成される。例えば、セラミックス基板１１の表面側には、半導体素子を実装するための、図１（Ｂ）に示すような複数の島状の回路パターン１２ａが形成される。また、セラミックス基板１１の裏面側には、実装された半導体素子で発生してセラミックス基板１１に伝熱された熱の放熱効率を高めるための、図１（Ｃ）に示すような単一の回路パターン１２ｂが形成される。
【００１５】
セラミックス基板１１は、アルミナ等のセラミックス材料を用いて形成される。表面側の回路パターン１２ａ上にＩＧＢＴ等の半導体素子が実装されてそれが駆動されたときには、裏面側の回路パターン１２ｂとの間に電圧が印加され、また、半導体素子で発生した熱がセラミックス基板１１内部を伝熱する。即ち、セラミックス基板１１には、図１（Ａ）に太矢印で図示したような方向に、電圧が印加され、熱が伝熱される。
【００１６】
このような状況に置かれるセラミックス基板１１には、例えば、次の図２に示すような結晶組織を有するものを用いることができる。
図２はセラミックス基板の結晶組織の例を模式的に示す図である。ここで、図２（Ａ）は結晶組織の第１の例を模式的に示す図、図２（Ｂ）は結晶組織の第２の例を模式的に示す図である。
【００１７】
セラミックス基板１１には、図２（Ａ），（Ｂ）に示すように、非球状、ここでは板状（柱状）のセラミックス結晶粒子１１ａが、一定の方向性をもって含まれている結晶組織１１ｂを有するものが用いられる。
【００１８】
図２（Ａ）には、板状のセラミックス結晶粒子１１ａが、その板面がセラミックス基板１１の平面と平行に存在している場合を例示している。この図２（Ａ）のようなセラミックス基板１１上に、回路パターン１２ａ，１２ｂ（点線で模式的に図示）が形成される。即ち、図２（Ａ）のセラミックス基板１１では、セラミックス結晶粒子１１ａの板面が、回路パターン１２ａ上にＩＧＢＴ等の半導体素子が実装されてそれが駆動されたときの、電圧印加方向及び伝熱方向（図２（Ａ）に太矢印で図示）と垂直になる。
【００１９】
また、図２（Ｂ）には、板状のセラミックス結晶粒子１１ａが、その板面がセラミックス基板１１の平面と垂直に存在している場合を例示している。この図２（Ｂ）のようなセラミックス基板１１上に、回路パターン１２ａ，１２ｂ（点線で模式的に図示）が形成される。即ち、図２（Ｂ）のセラミックス基板１１では、セラミックス結晶粒子１１ａの板面が、回路パターン１２ａ上にＩＧＢＴ等の半導体素子が実装されてそれが駆動されたときの、電圧印加方向及び伝熱方向（図２（Ｂ）に太矢印で図示）と平行になる。
【００２０】
尚、セラミックス基板１１においては、必ずしも全てのセラミックス結晶粒子１１ａがセラミックス基板１１の平面と厳密に平行又は垂直でなくてもよい。
上記のような構成を有するセラミックス基板１１は、例えば、以下に示すような方法で形成することができる。
【００２１】
図３はセラミックス基板形成方法の一例を示す図である。
まず、セラミックス基板１１の形成には、例えば、２種類のセラミックス粉末Ａ，Ｂを用いる。ここでは、第１のセラミックス粉末Ａとして、非球状粒子、例えば板状粒子の粉末を用い、第２のセラミックス粉末Ｂとして、球状粒子の粉末を用いる。例えば、セラミックス粉末Ａとしては、中心粒径１μｍ〜２０μｍ、アスペクト比（板面の長軸長さの板厚に対する比）２〜１０の板状粒子の粉末を用いる。セラミックス粉末Ｂとしては、中心粒径０．０１μｍ〜５μｍの球状粒子で、セラミックス粉末Ａの板状粒子よりも中心粒径の小さい球状粒子の粉末を用いる。非球状（板状）粒子、球状粒子には、いずれもアルミナ（例えばαアルミナ）を用いることができる。
【００２２】
このようなセラミックス粉末Ａ，Ｂを用い、それらを混合した混合物を得る（ステップＳ１）。セラミックス粉末Ａ，Ｂの混合割合は、例えば、重量比（Ａ：Ｂ）で、５０：５０〜９５：５の範囲とする。
【００２３】
次いで、得られた混合物の成形及び焼成を行う。その際は、例えば、加圧しながら成形し、その後、焼成する方法を用いることができる（ステップＳ２，Ｓ３）。或いは、焼成しながら加圧して成形する方法を用いることもできる（ステップＳ４）。
【００２４】
ステップＳ２，Ｓ３のように加圧成形後に焼成する方法では、まず、上記混合物を水やアルコール等に混ぜてスラリーにする。そして、そのスラリーをプレス、又は押し出すこと（ドクターブレード法等）により、所定の厚さに成形する。この成形時にスラリーに加える圧力は、例えば、０．１ＭＰａ〜６０ＭＰａとする。成形時には、加圧により、スラリー中に含まれるセラミックス粉末Ａの板状粒子が、一定の方向性をもって、配列するようになる。即ち、圧力を主に板面で受けるような向きで、板状粒子が配列し易くなる。加圧成形後は、乾燥して水やアルコール等の成分を除去し、その後、例えば、真空中で、１３５０℃〜１６５０℃で焼成する。この焼成により、板状粒子同士の焼結、球状粒子同士の焼結、板状粒子と球状粒子の焼結、焼結後の粒子と板状粒子や球状粒子との焼結、焼結後の粒子同士の焼結等が進行する。その結果、非球状（板状（柱状））のセラミックス結晶粒子１１ａが形成され、そのようなセラミックス結晶粒子１１ａを含む焼結体が形成される。
【００２５】
また、ステップＳ４のように焼成中に加圧成形する方法としては、例えば、ホットプレス法、ＰＥＣＳ（Pulse Electric Current Sintering）法を用いることができ、セラミックス粉末Ａ，Ｂの混合物を焼成しながら加圧成形する。例えば、混合物を、真空中で、１３５０℃〜１６５０℃で焼成しながら、１０ＭＰａ〜７０ＭＰａで加圧する。この焼成中の加圧により、混合物中に含まれるセラミックス粉末Ａの板状粒子が、一定の方向性をもって（圧力を主に板面で受けるような向きで）、配列し易くなる。このような状態から、板状粒子同士の焼結、球状粒子同士の焼結、板状粒子と球状粒子の焼結、焼結後の粒子と板状粒子や球状粒子との焼結、焼結後の粒子同士の焼結等が進行することで、非球状（板状（柱状））のセラミックス結晶粒子１１ａを含む焼結体が形成される。
【００２６】
上記のようにして得られた焼結体をそのまま用いることで、或いは焼結体から一部を切り出すことで、図１に示したようなセラミックス基板１１を得ることができる。
尚、ここではセラミックス粉末Ｂとして球状粒子の粉末を用いるようにしたが、セラミックス粉末Ｂには、セラミックス粉末Ａの板状粒子よりも中心粒径の小さいものであれば、板状粒子等の非球状粒子の粉末を用いるようにしてもよい。
【００２７】
以下、セラミックス基板の構成及び特性について、より詳細に説明する。
ここでは、上記のような方法を用いて得られる焼結体を、異なる２方向で切断した２種類のサンプルを例にして説明する。ここでは、αアルミナの板状粒子（中心粒径５μｍ〜１０μｍ）の粉末と、αアルミナの球状粒子（中心粒径０．１μｍ）の粉末とを、重量比９０：１０で混合し、その混合物をカーボン製のダイ（直径２０ｍｍ）上にセットし、ＰＥＣＳ法（真空中、１６５０℃、６０ＭＰａ）で焼成・加圧して焼結体を形成している。
【００２８】
板状粒子は、例えば、Ｓ．ＨａｓｈｉｍｏｔｏおよびＡ．Ｙａｍａｇｕｃｈｉ著、ジャーナル・オブ・マテリアルズ・リサーチ（Ｊ．Ｍａｔｅｒ．Ｒｅｓ．）、第１４巻、ｐ．４６６７−ｐ．４６７２（１９９９年）に記載された方法により作製できる。若しくは、キンセイマテック株式会社製セラフ１００３０，０５０７０，０５０２５を用いてもよい。
【００２９】
焼結体の相対密度は９５％である。このような焼結体を異なる２方向で切断し、２種類のサンプルを切り出している。
図４はサンプルを模式的に示す図である。
【００３０】
図４（Ａ）には、上記焼結体をその形成時の加圧方向（図４（Ａ）ではｚ方向）に対して垂直方向に切断したサンプルＰＶを示し、図４（Ｂ）には、上記焼結体をその形成時の加圧方向（図４（Ｂ）ではｙ方向）に対して平行方向に切断したサンプルＰＰを示している。図４（Ａ），（Ｂ）には、このように切断した切断面を図面上方に向けて、サンプルＰＶ，ＰＰを図示している。図４（Ａ）のサンプルＰＶ、及び図４（Ｂ）のサンプルＰＰには、加圧・焼成により形成されるセラミックス結晶粒子２０及びその配列を、模式的に図示している。
【００３１】
尚、サンプルＰＶにおいては、必ずしも全てのセラミックス結晶粒子１１ａが切断面と厳密に平行でなくてもよい。含まれている主なセラミックス結晶粒子２０が、切断面に対して垂直或いは略垂直であるものは、サンプルＰＶの範疇である。また、サンプルＰＰにおいては、必ずしも全てのセラミックス結晶粒子１１ａが切断面と厳密に垂直でなくてもよい。含まれている主なセラミックス結晶粒子２０が、切断面に対して平行或いは略平行であるものはサンプルＰＶの範疇である。
【００３２】
このようなサンプルＰＶ，ＰＰの走査型電子顕微鏡（ＳＥＭ）像の一例を、それぞれ図５（Ｂ），（Ｃ）に示す。また、図５（Ａ）には、サンプルＰＶ，ＰＰの出発原料に用いた板状粒子のＳＥＭ像の一例を示している。板状粒子は、六角形の板状、若しくは底面が六角形の柱状である。
【００３３】
ここでは、焼結体から切り出したサンプルＰＶ，ＰＰの観察面（切断面）を、研磨後に熱処理（１３５０℃）して清浄化し、その後、カーボンをコートして観察を行っている。
図５（Ｂ），（Ｃ）に示すように、サンプルＰＶ，ＰＰは、非球状のセラミックス結晶粒子を含んだ結晶組織を有している。
【００３４】
サンプルＰＶ，ＰＰに含まれるセラミックス結晶粒子は、焼結体形成時の、図５（Ａ）に示した出発原料の板状粒子からの結晶成長により、形成される。その結晶成長は、板状粒子の異方性を残しながら進行している。サンプルＰＶ，ＰＰの結晶組織内にはそれぞれ、形状及びサイズの異なるセラミックス結晶粒子が含まれている。
【００３５】
ここでは、このようなサンプルＰＶ，ＰＰのＳＥＭ像を用いて、それぞれの粒度分布を求めている。
図６はサンプルＰＶ，ＰＰの粒度分布の一例を示す図である。尚、図６（Ａ），（Ｂ）の横軸は粒径（Grain size／μm）を表し、縦軸は頻度（Frequency／％）を表している。
【００３６】
図６（Ａ），（Ｂ）にそれぞれ示すサンプルＰＶ，ＰＰの粒度分布は、ＳＥＭ像を用いたインターセプト法により求めている。具体的にはサンプルＰＶ，ＰＰの断面を研磨し平面を得る。その後サーマルエッチング、ケミカルエッチング等を行う。次にＳＥＭ観察を所定倍率（例えば３０００倍）にて行い、組織面像を得る。この組織面像上に合計長さが所定長さ（例えば５００μｍ）相当になる直線を数本ランダムに引く。そして、これらの直線が横切る粒子数（今回は２００個）を数えて、画像上での直線長さ（例えば５００μｍ）を粒子数で除した値をインターセプト粒径とし、所定部分の長さＬ１及びＬ２の値を求める。個々のセラミックス結晶粒子の粒径は、粒子内で最長の部分（ここでは長軸という）の長さをＬ１とし、それと直交する方向で最長の部分（ここでは短軸という）の長さをＬ２として、次式（１）から求める。
【００３７】
（Ｌ１＋Ｌ２）／２  ・・・（１）
サンプルＰＶは、図６（Ａ）より、中心粒径３５μｍの粒度分布を有している。また、サンプルＰＰは、図６（Ｂ）より、中心粒径１２μｍの粒度分布を有している。この時、中心粒径はインターセプト法により算出した粒径の平均値とした。
【００３８】
図７はサンプルＰＶ，ＰＰのＸ線回折パターンの一例を示す図である。尚、図７（Ａ），（Ｂ）の横軸は角度２θ（２θ／deg (Cu Kα)）を表し、縦軸は強度Ｉ（Intensity I (arbitrary unit 比)）を表している。
【００３９】
図７（Ａ），（Ｂ）にはそれぞれ、サンプルＰＶ，ＰＰのＸ線回折パターンを示している。図７（Ａ）より、通常のアルミナ焼結体と比較し、サンプルＰＶについては、アルミナ単位格子のＣ面に対して一定の傾きをもった（００６）面の強いピークが認められる。一方、図７（Ｂ）より、サンプルＰＰについては、Ｃ面に対して垂直な（１１０）面の強いピークが認められる。
【００４０】
Ｘ線回折パターンのピーク強度を用い、サンプルＰＶ，ＰＰに用いた上記焼結体の配向度を、次式（２）から求める（Lotgering法）。
Ｆ＝（Ｐ−Ｐ0）／（１−Ｐ0）  ・・・（２）
ここで、Ｐ＝ΣＩ（ｈ００）／ΣＩ（ｈｋｌ）、Ｐ0＝ΣＩ0（ｈ００）／ΣＩ0（ｈｋｌ）であり、ΣＩはサンプルＰＶ，ＰＰのＸ線回折パターンのピーク強度の合計、ΣＩ0は無配向多結晶アルミナのＸ線回折パターンのピーク強度の合計である。（ｈｋｌ）はミラー指数である。
【００４１】
配向度Ｆは、単結晶ならば１、無配向多結晶ならば０になる。上記図５及び図６の結果、並びに図７の結果とこの式（２）を用いると、上記焼結体は、その配向度Ｆが０．３４であり、異方成長したセラミックス結晶粒子を含む、一定の配向度をもった結晶組織を有している。
【００４２】
次に、サンプルＰＶ，ＰＰの熱的、機械的及び電気的特性について説明する。
まず、サンプルＰＶ，ＰＰの熱伝導率について述べる。
ここでは、サンプルＰＶ，ＰＰとの比較のため、一般的なアルミナサンプルとして、αアルミナの球状微粒子粉末の圧粉体を１３５０℃、１４５０℃、１５５０℃で１時間焼成して得られる、焼成後の粒度分布の中心粒径が異なるサンプルについても述べる。更に、サンプルＰＰ，ＰＶとの比較のため、単結晶アルミナのサンプルについても述べる。
【００４３】
熱伝導率は、ＪＩＳ Ｒ １６１１に基づき、レーザーフラッシュ法により測定される熱拡散率と比熱から求めている。熱伝導率を求めるにあたっては、厚さ１ｍｍ、直径１０ｍｍのディスク状のサンプルを用いている。比熱測定におけるサンプル表面のレーザー吸収を安定化させるため、サンプルにはカーボングラスを取り付けている。また、熱拡散率測定のため、サンプルの表裏面にカーボン粉末をスプレーしている。
【００４４】
尚、上記のような板状のセラミックス結晶粒子を含むサンプルについては、主なセラミックス結晶粒子の板面が伝熱方向（ディスクの厚さ方向）と垂直になるものをサンプルＰＶとする。また、主なセラミックス結晶粒子の板面が伝熱方向（ディスクの厚さ方向）と平行になるものをサンプルＰＰとする。
【００４５】
図８は粒径と熱伝導率との関係の一例を示す図である。尚、図８の横軸は粒径（Grain size／μm）を表し、縦軸は熱伝導率（Thermal conductivity／Ｗ／ｍ・Ｋ）を表している。
【００４６】
まず、焼成後の粒度分布の中心粒径を異ならせたアルミナサンプル（図８に「Alumina」と記す）、及び単結晶アルミナサンプル（図８に「Single crystal」と記す）について見ると、熱伝導率は、中心粒径の増加に伴って増加する傾向が認められる。
【００４７】
一方、これらのアルミナサンプルについて見られる、粒径と熱伝導率の関係（図８に点線で図示）に対し、サンプルＰＶ，ＰＰ（図８に「Sample PV」，「Sample PP」と記す）のプロット点は、いずれも更に高い熱伝導率を示す領域（点線より上側の領域）に存在する。サンプルＰＶ，ＰＰは、それらと粒径が同程度の一般的なアルミナサンプルと比べて、高い熱伝導率を示す。尚、サンプルＰＶの熱伝導率は３６Ｗ／ｍ・Ｋ、サンプルＰＰの熱伝導率は３９Ｗ／ｍ・Ｋである。
【００４８】
セラミックスでは、それを構成している結晶粒子の格子が振動することで、熱が伝熱される。換言すれば、セラミックス内の結晶粒子間が伝熱時のバリアとなり得る。
図９は伝熱方向の粒界数と熱伝導率との関係の一例を示す図である。尚、図９の横軸は粒界数（Number of grain boundary／pieces）を表し、縦軸は熱伝導率（Thermal conductivity／Ｗ／ｍ・Ｋ）を表している。
【００４９】
尚、伝熱方向（ディスクの厚さ方向）の粒界数は、各サンプルの２５箇所〜５０箇所程度から得られた、単位長さ（１ｍｍ）当たりの粒界数の平均値である。尚、単結晶アルミナサンプルの粒界数は０としている。
【００５０】
まず、中心粒径を異ならせたアルミナサンプル（図９に「Alumina」と記す）、及び単結晶アルミナサンプル（図９に「Single crystal」と記す）について見ると、熱伝導率は、粒界数の減少に伴って増加する傾向が認められる。この図９、及び先に示した図８より、一般的には、粒径が大きく、伝熱時のバリアとなり得る粒界の数が少ないものほど、熱伝導率が高くなる傾向がある。
【００５１】
一方、これらのアルミナサンプルについて見られる、粒界数と熱伝導率の関係（図９に点線で図示）に対し、サンプルＰＶ，ＰＰ（図９に「Sample PV」，「Sample PP」と記す）のプロット点は、更に高い熱伝導率を示す領域（点線より上側の領域）に存在する。尚、サンプルＰＶの粒界数は９２個／ｍｍ、サンプルＰＰの粒界数は３９個／ｍｍであり、また、サンプルＰＶ，ＰＰについても、熱伝導率が粒界数の減少に伴って増加する傾向が認められる。
【００５２】
サンプルＰＶ，ＰＰは、それらと粒径及び粒界数が同程度の一般的なアルミナサンプルが示す熱伝導率を上回る、高い熱伝導率を示す。
特に、サンプルＰＰが、サンプルＰＶや他のアルミナサンプルよりも高い熱伝導率を示す理由の１つは、サンプルＰＰの伝熱方向の粒界数が少ないためと言える。サンプルＰＰの伝熱方向の粒界数が少なくなるのは、サンプルＰＶ等に比べ、板状（柱状）のセラミックス結晶粒子が伝熱方向と平行に長く延びた構造であることによる。
【００５３】
また、サンプルＰＶ，ＰＰが、それらと粒径及び粒界数が同程度の一般的なアルミナサンプルと比べて、高い熱伝導率を示すのには、次のような理由も考えられる。即ち、サンプルＰＶ，ＰＰでは、所定の結晶面同士が焼結した構造が含まれる。例えば、サンプルＰＶには、（００６）面同士、（１０４）面同士や（１１６）面同士、或いは（１０４）面と（１１６）面が、焼結した構造が含まれる。また、サンプルＰＰには、例えば、（１１０）面同士が焼結した構造が含まれる。サンプルＰＶ，ＰＰにこのような構造が含まれることが、一般的なアルミナサンプルに比べて高い熱伝導率を示す一因となっていると考えることができる。
【００５４】
続いて、サンプルＰＶ，ＰＰの破壊強度、破壊靱性について述べる。
ここでは、サンプルＰＶ，ＰＰ並びに、前述の中心粒径を異ならせた一般的なアルミナサンプル、及び単結晶アルミナサンプルについて、３点曲げ強度試験を実施して、破壊強度及び破壊靭性を評価している。各サンプルは、２ｍｍ×２ｍｍ×１０ｍｍのサイズとし、Ｖノッチ（１ｍｍ）を設けて、引っ張り曲げ（ＳＥＶＮＢ法）により破壊強度を測定している。また、測定した破壊強度を用いて、破壊靱性を評価している。
【００５５】
尚、上記のような板状のセラミックス結晶粒子を含むサンプルについては、セラミックス結晶粒子の板面が負荷方向と垂直になるものをサンプルＰＶとし、セラミックス結晶粒子の板面が負荷方向と平行になるものをサンプルＰＰとする。
【００５６】
図１０及び図１１は粒径と破壊強度との関係の一例を示す図である。ここで、図１０は、各アルミナサンプルの中心粒径に対して破壊強度（破壊発生時の負荷）をプロットした図であり、図１１は、各アルミナサンプルの中心粒径の平方根に対して破壊強度をプロットした図である。尚、図１０の横軸は粒径（Grain size／μm）を表し、縦軸は破壊強度（Fracture strength／ＭＰａ）を表している。また、図１１の横軸は粒径Ｄの平方根（Ｄ-1/2／μm-1/2）を表し、縦軸は破壊強度（Fracture strength／ＭＰａ）を表している。
【００５７】
中心粒径を異ならせたアルミナサンプル（図１０及び図１１に「Alumina」と記す）では、中心粒径の増加に伴い、破壊強度が低下する傾向が認められる。サンプルＰＶ，ＰＰ（図１０及び図１１に「Sample PV」，「Sample PP」と記す）のうち、サンプルＰＶは、破壊強度が３４０ＭＰａであり、中心粒径を異ならせたアルミナサンプルについて見られる、粒径と破壊強度の関係（図１０及び図１１に点線で図示）を上回る。一方、サンプルＰＰは、破壊強度が１５０ＭＰａであり、中心粒径を異ならせたアルミナサンプルが示す関係（図１０及び図１１に点線で図示）を下回る。尚、単結晶アルミナサンプル（図１０に「Single crystal」と記す）の破壊強度は７５０ＭＰａである。
【００５８】
破壊強度試験では、中心粒径を異ならせたアルミナサンプル、及びサンプルＰＰ，ＰＶの破壊が、粒界破壊であることが認められた。
サンプルＰＶ，ＰＰの破壊に至るまでの破壊強度（負荷）の違いは、試験時の負荷方向における結晶組織の違い、即ち、セラミックス結晶粒子の配列の違いによる。
【００５９】
図１２はサンプルＰＶ，ＰＰの破壊発生時の状況を模式的に示す図である。
図１２（Ａ）に示すように、サンプルＰＶでは、板状のセラミックス結晶粒子２０が、負荷方向Ｍに積み重なるように配列している。そのため、負荷方向Ｍにおける個々のセラミックス結晶粒子２０の粒界が比較的短く（粒界数は多い）、クラック３０が、入り組んだ短くて多くの粒界を経由してジグザグに進展し、最終的に破壊に至る。そのため、サンプルＰＶでは、破壊に至るまでのクラック３０の進展距離が長く、結果的に破壊強度が高くなる。
【００６０】
一方、図１２（Ｂ）に示すように、サンプルＰＰでは、板状のセラミックス結晶粒子２０が、負荷方向Ｍに縦に並んだように配列している。そのため、負荷方向Ｍにおける個々のセラミックス結晶粒子２０の粒界が比較的長く（粒界数は少ない）、クラック３０が、少ない粒界を経由して進展し、最終的に破壊に至る。そのため、サンプルＰＰでは、破壊に至るまでのクラック３０の進展距離が短く、結果的に破壊強度が低くなる。
【００６１】
尚、アルミナ材料には、粒界に潜在的にクラックが存在し得るが、そのような潜在的クラックが存在する場合にも、サンプルＰＶでは、負荷方向Ｍにおける個々のセラミックス結晶粒子２０の粒界が比較的短いため、そのような潜在的クラックも短くなる。また、そのようなクラックから破壊に至るまでに、サンプルＰＶの構造上、クラックがジグザグに進展するため、その進展距離も長くなる。一方、サンプルＰＰでは、上記のような潜在的クラックが存在する場合、粒界が比較的長く、そのような潜在的クラックも長くなるため、サンプルＰＶに比べると、潜在的クラックを起点にした破壊が生じ易くなる。また、単結晶アルミナサンプルは、欠陥を含まない、或いは殆ど含まないため、粒界に潜在的クラックがないか或いは極めて少なく、また、新たにクラックが入り難く、しかもその進展も起こり難いので、他のサンプルに比べて高い破壊強度を示す。
【００６２】
中心粒径５μｍのアルミナサンプル、及び中心粒径がそれぞれ３５μｍ，１２μｍのサンプルＰＶ，ＰＰの破壊靱性（ＭＰａ・ｍ1/2）は、表１に示すように、サンプルＰＶで最も高くなる。
【００６３】
【表１】
2012072021.tif 000003
【００６４】
サンプルＰＶの破壊は、粒界破壊であり、その破壊表面には、凹凸が認められる。このような凹凸が、セラミックス結晶粒子２０間の結合強度、破壊強度、破壊靭性の向上に寄与していると言える。
【００６５】
更に、サンプルＰＶ，ＰＰの絶縁破壊耐圧について述べる。
ここでは、サンプルＰＶ，ＰＰ並びに、前述の中心粒径を異ならせた一般的なアルミナサンプル、及び単結晶アルミナサンプルを用いている。絶縁破壊耐圧を求めるにあたっては、厚さ０．３ｍｍ、直径１０ｍｍのディスク状のサンプルを用い、それを絶縁性のオイルに浸漬し、高電圧を印加する。リーク電流が２ｍＡとなったときの値を絶縁破壊の電圧（絶縁破壊耐圧）とする。
【００６６】
尚、上記のような板状のセラミックス結晶粒子を含むサンプルについては、セラミックス結晶粒子の板面が電圧印加方向と垂直になるものをサンプルＰＶとし、セラミックス結晶粒子の板面が電圧印加方向と平行になるものをサンプルＰＰとする。
【００６７】
図１３は粒径と絶縁破壊耐圧との関係の一例を示す図である。尚、図１３の横軸は粒径（Grain size／μm）を表し、縦軸は絶縁破壊耐圧（Dielectric breakdown／ｋＶ／ｍｍ）を表している。
【００６８】
中心粒径を異ならせたアルミナサンプル（図１３に「Alumina」と記す）では、中心粒径の増加に伴い、絶縁破壊耐圧が低下する傾向が認められる。尚、これらのアルミナサンプルでは、この図１３と上記図８より、熱伝導率と絶縁破壊耐圧とが、粒径に対して、トレードオフの関係になっていることがわかる。
【００６９】
サンプルＰＶ，ＰＰ（図１３に「Sample PV」，「Sample PP」と記す）のうち、サンプルＰＰは、中心粒径を異ならせたアルミナサンプルについて見られる、粒径と絶縁破壊耐圧の関係（図１３に点線で図示）を僅かに下回る。一方、サンプルＰＶは、中心粒径を異ならせたアルミナサンプルが示す関係（図１３に点線で図示）を上回る、より高い絶縁破壊耐圧を示す領域に存在する。
【００７０】
一般的には、前述の中心粒径を異ならせたアルミナサンプルで見られるように、粒径の減少に伴い、破壊強度（破壊発生時の負荷）及び絶縁破壊耐圧が増加する傾向がある（図１０，図１３）。一般的なアルミナ材料では、粒径が小さくなるほど、破壊強度が増加し、また、破壊強度の増加は、絶縁破壊耐圧の増加に寄与している。
【００７１】
これに対し、サンプルＰＶ，ＰＰは、粒径と、破壊強度及び絶縁破壊耐圧との関係について、一般的なアルミナ材料とは異なる特性を有している。例えば、サンプルＰＶは、中心粒径が３５μｍと粒径がそれほど小さくないにもかかわらず、高い破壊強度、破壊靱性、絶縁破壊耐圧を示している。更に、前述の通り、サンプルＰＶ，ＰＰは、熱伝導率についても、一般的なアルミナ材料とは異なる特性を有している。
【００７２】
図１４は熱伝導率と絶縁破壊耐圧との関係の一例を示す図である。尚、図８の横軸は熱伝導率（Thermal conductivity／Ｗ／ｍ・Ｋ）を表し、縦軸は絶縁破壊耐圧（Dielectric breakdown／ｋＶ／ｍｍ）を表している。
【００７３】
図１４は、サンプルＰＶ，ＰＰ（図１４に「Sample PV」，「Sample PP」と記す）並びに、前述の中心粒径を異ならせたアルミナサンプル（図１４に「Alumina」と記す）、及び単結晶アルミナサンプル（図１４に「Single crystal」と記す）について得られた熱伝導率に対して絶縁破壊耐圧をプロットしたものである。
【００７４】
図１４に示すように、中心粒径を異ならせたアルミナサンプルでは、絶縁破壊耐圧が、熱伝導率の増加に伴い減少する傾向が認められる。
サンプルＰＶでは、中心粒径を異ならせたアルミナサンプルのうち、サンプルＰＶと絶縁破壊耐圧が同程度のものと比べて、熱伝導率がより高くなる。このように、サンプルＰＶでは、一定の絶縁破壊耐圧を確保しつつ、良好な熱伝導率を得ることができる。
【００７５】
同様にサンプルＰＰでは、中心粒径を異ならせたアルミナサンプルのうち、サンプルＰＰと絶縁破壊耐圧が同程度のものと比べると、熱伝導率が大幅に高くなる。サンプルＰＰでは、サンプルＰＶに比べると絶縁破壊耐圧は小さくなるものの、サンプルＰＶ等に比べ、優れた熱伝導率を得ることができる。
【００７６】
尚、以上の説明では、中心粒径３５μｍのサンプルＰＶ、及び中心粒径１２μｍのサンプルＰＰを例にして説明した。中心粒径１０μｍ〜６０μｍのサンプルＰＶ、及び中心粒径５μｍ〜３０μｍのサンプルＰＰであれば、それぞれ、熱伝導率、破壊強度、破壊靱性、絶縁破壊耐圧について、上記同様の傾向が認められる。
【００７７】
サンプルＰＶ，ＰＰはいずれも、板状粒子粉末とそれより小さい粒子の粉末を混合して焼成と加圧を行って得られた１つの焼結体から切り出したものである。従って、ある第１面の粒度分布の中心粒径が１０μｍ〜６０μｍで、その第１面と直交する第２面の粒度分布の中心粒径が５μｍ〜３０μｍである焼結体から、熱伝導率及び絶縁破壊耐圧等について上記同様の傾向を示すサンプルＰＶ，ＰＰ、セラミックス基板が取得可能である。
【００７８】
また、以上の説明では、サンプルＰＶ，ＰＰとの比較のため、単結晶アルミナサンプルを例示した。単結晶アルミナサンプルは、熱伝導率及び絶縁破壊耐圧がいずれも高い値を示すが、これは、単結晶アルミナが欠陥を含まない、或いは殆ど含まないためである。但し、単結晶アルミナは高価であるため、例えば、前述のように、ＩＧＢＴ等の半導体素子を実装する実装基板に利用すると、そのような半導体素子を備える半導体装置の高コスト化を招く。
【００７９】
上記のサンプルＰＶ，ＰＰのような結晶組織を有するセラミックス基板は、一定の熱伝導率及び絶縁破壊耐圧を示すため、半導体素子を備える半導体装置に好適であり、また、単結晶アルミナを用いる場合に比べ、半導体装置を低コストで製造することが可能である。
【００８０】
図１５は半導体装置の一例を示す図である。
図１５に示す半導体装置１００は、セラミックス基板１１の表裏面に回路パターン１２ａ，１２ｂが形成された回路基板１０と、その回路基板１０に実装された、ＩＧＢＴ等の半導体素子１１０を有している。回路基板１０の表面側に形成された回路パターン１２ａと、半導体素子１１０とは、ワイヤ１２０によって電気的に接続されている。また、回路パターン１２ａには、端子１３０が電気的に接続されている。回路基板１０の、半導体素子１１０の実装面側と反対側（回路パターン１２ｂ側）には、銅、銅合金、アルミニウム、アルミニウム合金等の放熱ベース１４０が熱的に接続されている。
【００８１】
このような構成を有する半導体装置１００の回路基板１０には、上記図１及び図２（Ａ），（Ｂ）に示したように、板状（柱状）のセラミックス結晶粒子１１ａが一定の方向性をもって含まれている結晶組織１１ｂを有するセラミックス基板１１を用いる。セラミックス基板１１には、半導体素子１１０の駆動に伴い、図１５に太矢印で示したような方向に、電圧が印加される。高電圧側は、例えば、６００Ｖ〜１７００Ｖになる（低電圧側は０Ｖ）。更に、セラミックス基板１１には、半導体素子１１０の駆動に伴って発生する熱が、図１５に太矢印で示したような方向、即ち、裏面の回路パターン１２ｂ及び放熱ベース１４０の側に向かって、伝熱する。
【００８２】
そこで、セラミックス基板１１内に、例えば、図２（Ａ）に示したように、板状の主なセラミックス結晶粒子１１ａが、その板面が電圧印加方向と垂直、更に伝熱方向とも垂直になるような向きで、存在している場合を想定する。その場合、セラミックス基板１１では、上記のサンプルＰＶについて得られた知見（図１４等）より、一定の絶縁破壊耐圧を確保しつつ、良好な熱伝導率を得ることができる。
【００８３】
このように一定の絶縁破壊耐圧を確保することができるため、絶縁破壊を生じさせない程度でセラミックス基板１１を薄くすることができ、それにより、セラミックス基板１１の伝熱方向の熱抵抗を低減することができる。その結果、半導体装置１００の小型化を図ることが可能になる。
【００８４】
また、セラミックス基板１１内に、例えば、図２（Ｂ）に示したように、主な板状のセラミックス結晶粒子１１ａが、その板面が電圧印加方向と平行、更に伝熱方向とも平行になるような向きで、存在している場合を想定する。その場合、セラミックス基板１１では、上記のサンプルＰＰについて得られた知見（図１４等）より、一定の絶縁破壊耐圧を確保しつつ、優れた熱伝導率を得ることができる。
【００８５】
セラミックス結晶粒子１１ａの板面が、このように伝熱方向と平行になるような向きで存在するセラミックス基板１１を用いると、垂直になるような向きで存在するセラミックス基板１１を用いた場合に比べて、半導体素子１１０で発生した熱を、放熱ベース１４０へ一層効率的に伝熱させることが可能になる。
【００８６】
尚、以上の説明では、セラミックスとしてアルミナを例にして説明したが、窒化アルミニウムでも、上記のようなセラミックス結晶粒子を含む結晶組織を有するものであれば、アルミナについて述べたのと同様の効果を得ることができる。また、そのような窒化アルミニウムをセラミックス基板として用いた半導体装置を実現することができる。
【００８７】
また、セラミックスとしては、このようなアルミナや窒化アルミニウムといった、主に１種類の材料で構成されたもののほか、酸化シリコン（シリカ）等の材料も含む、複数種類の材料で構成されたものを用いることもできる。
【符号の説明】
【００８８】
１０  回路基板
１１  セラミックス基板
１１ａ  セラミックス結晶粒子
１１ｂ  結晶組織
１２ａ，１２ｂ  回路パターン
２０  セラミックス結晶粒子
３０  クラック
１００  半導体装置
１１０  半導体素子
１２０  ワイヤ
１３０  端子
１４０  放熱ベース
【図１】
2012072021.tif 000004
【図２】
2012072021.tif 000005
【図３】
2012072021.tif 000006
【図４】
2012072021.tif 000007
【図５】
2012072021.tif 000008
【図６】
2012072021.tif 000009
【図７】
2012072021.tif 000010
【図８】
2012072021.tif 000011
【図９】
2012072021.tif 000012
【図１０】
2012072021.tif 000013
【図１１】
2012072021.tif 000014
【図１２】
2012072021.tif 000015
【図１３】
2012072021.tif 000016
【図１４】
2012072021.tif 000017
【図１５】
2012072021.tif 000018